(57)【要約】【課題】優れた加工性を持ちつつ適度な剛性（柔軟性）を備え、ヒートシール性および凝集剥離タイプの易剥離性を併せ持つシーラントフィルムを提供する。【解決手段】特定の要件を満たす、エチレンと炭素数４〜１０のα−オレフィンとの共重合体であるエチレン系重合体（Ａ１）と、ポリプロピレン（Ａ２）とを含有し、エチレン系重合体（Ａ１）とポリプロピレン（Ａ２）との含有量が、質量比（Ａ１：Ａ２）で２０：８０〜９０：１０であるポリオレフィン系組成物（Ａ）から形成された層を少なくとも有し、厚さが１５〜３００μｍであるシーラントフィルム。【選択図】なし【特許請求の範囲】
【請求項１】
下記要件（Ｉ）〜（Ｖ）を満たす、エチレンと炭素数４〜１０のα−オレフィンとの共重合体であるエチレン系重合体（Ａ１）と、ポリプロピレン（Ａ２）とを含有し、エチレン系重合体（Ａ１）とポリプロピレン（Ａ２）との含有量が、質量比（Ａ１：Ａ２）で２０：８０〜９０：１０であるポリオレフィン系組成物（Ａ）
から形成された層を少なくとも有し、
厚さが１５〜３００μｍであるシーラントフィルム。
（Ｉ）１９０℃における２．１６ｋｇ荷重でのメルトフローレート（ＭＦＲ）が、０．１〜１０ｇ／１０分の範囲にある。
（II）密度（ｄ）が、８７５〜９７０ｋｇ／ｍ3の範囲にある。
（III）13Ｃ−ＮＭＲにより測定された炭素原子１０００個当たりのメチル分岐数〔Ａ(／1000C)〕とエチル分岐数〔Ｂ(／1000C)〕との和〔（Ａ＋Ｂ）(／1000C)〕が、１．８０以下である。
（IV）ＧＰＣ測定により得られた分子量分布曲線における最大重量分率での分子量（peak top Ｍ）が、１．０×１０4.30〜１．０×１０4.50の範囲にある。
（Ｖ）１３５℃、デカリン中で測定した極限粘度［η］（ｄｌ／ｇ）と、ＧＰＣ−粘度検出器法（ＧＰＣ−ＶＩＳＣＯ法）により測定された重量平均分子量（Ｍｗ）とが、下記関係式（Eq-1）を満たす。
０．８０×１０-4×Ｍｗ0.776≦［η］≦１．６５×１０-4×Ｍｗ0.776  …（Eq-1）
【請求項２】
請求項１に記載のシーラントフィルムと基材とを有するラミネートフィルム。
【請求項３】
請求項１に記載のシーラントフィルムまたは請求項２に記載のラミネートフィルムを有する袋体。
【発明の詳細な説明】
【技術分野】
【０００１】
本発明はシーラントフィルムに関する。更に詳しくは、食品用、飲料用、医療用などの容器包装材に好ましく用いられる易開封性シーラントフィルムに関する。
【背景技術】
【０００２】
一般的に包装材料として使用されるラミネートフィルムは、インフレーション成形またはキャスト成形で製造されたポリオレフィン製シーラントフィルムを、ドライラミネートまたは押出ラミネートによって基材に接着させて作製されることは広く知られている。またポリオレフィンフィルムは、単体でも包装材料で使用されることも広く知られている。
【０００３】
シーラントフィルムには、内容物を入れた状態でしっかり密封袋になるように良好なヒートシール性が求められる。フィルムのヒートシール性の発現は、熱をかけることによってフィルムを溶かし、圧力により圧着し、その後冷却をすることで固化させる工程が必須となる。そのため、フィルムが加熱された際にも外観を良好に保つため、その熱エネルギーによって収縮等の寸法変化が起こらないことが求められる。したがって、シーラントフィルムとしては、一般的には延伸工程を経て製造される延伸フィルムよりも、無延伸フィルムが好まれる。
【０００４】
また、シーラントフィルムは、当該フィルムに折り目を付けたり、被着体の形状に沿って密着する必要があるため、剛性が高すぎるとヒートシール性に不具合が出やすくなることが知られており、使用される用途によって適度な剛性（柔軟性）を持つフィルムに調整できることが求められる。
【０００５】
一方、包装材料は、内容物を保護するために密封された後に、内容物を取り出せる特性も必須となる。このため、包装材料には良好な密封性と易開封性（易剥離性）との両立が強く求められる。包装材料を特に子供や高齢者といった比較的力が弱い人が開封する機会が増加する中、簡単に開封できることはますます重要な性能と言える。
【０００６】
易剥離性の発現機構としては、フィルムのシール層が破壊されることで発現する凝集剥離、フィルムと被着体との界面が剥がれることで発現する界面剥離、フィルム内の層間が剥がれることで発現する層間剥離が主に知られているが、上記の密封性と易開封性とのバランスが優れる凝集剥離が好まれることが多い。
【０００７】
一般的にポリオレフィン材料の凝集剥離性を向上させる方法としては、エチレン−ビニルアルコール共重合体（ＥＶＡ）とワックス、ポリエチレンとポリプロピレン、ポリプロピレンとポリブテン、ポリエチレンとポリブテンのように、異種ポリマーをブレンドする方法が挙げられる。
【０００８】
特許文献１には、ポリプロピレンとポリブテンとポリエチレンとの３種ブレンド系のイージーピールフィルムが提案されている。特許文献２には、高圧法低密度ポリエチレンを含むポリエチレンに４−メチル−１−ペンテン系重合体を添加する方法が提案されている。特許文献３には、エチレン・α−オレフィン共重合体とポリプロピレンとをシール層に使用する方法が提案されている。特許文献４には、特定の性能を有するエチレン系重合体とポリプロピレンとの組成物が提案されている。
【先行技術文献】
【特許文献】
【０００９】
【特許文献１】特開平６−３２８６３９号公報
【特許文献２】特開平１１−１５２３７４号公報
【特許文献３】特開２００１−２１９５１７号公報
【特許文献４】特開２０１２−１８４３９２号公報
【発明の概要】
【発明が解決しようとする課題】
【００１０】
ポリオレフィン材料の組合せで易剥離性を発現するフィルムが製造されることは広く知られている。しかしながら、従来の技術では、原料の調達コストや安定生産性、およびフィルムの諸物性の点で改善の余地がある。
【００１１】
特許文献１および２に記載の技術は、比較的高価なポリブテンや４−メチル−１−ペンテン系重合体の添加が必須のため、一般的なポリエチレンフィルムやポリプロピレンフィルムと比較して包装材料のコストが高くなることが懸念される。
【００１２】
また、特許文献３の技術では、非相溶系であるポリエチレンとポリプロピレンとを混練によって均一に分散させることは難しく、一般的なインフレーションフィルム成形機やＴダイフィルム成形機で安定的にフィルムを生産に対する懸念が残る。
【００１３】
特許文献４の技術では、特定の性能を有するエチレン系重合体とポリプロピレンとの組成物を使用することでヒートシール強度が適度に弱くなることが報告されているが、分散状態や剥離形態についての記述がなく、本発明者らの検討によれば、剥離形態が界面剥離であることが懸念され、界面剥離の場合は包装容器の内容物が限定され、密封性に劣ることが懸念される。
【００１４】
本発明は、上記課題を解決するためになされたものであって、その課題は、優れた加工性を持ちつつ適度な剛性（柔軟性）を備え、ヒートシール性および凝集剥離タイプの易剥離性を併せ持つシーラントフィルムを提供すること、ならびに優れた密封性（ヒートシール性）および易開封性（易剥離性）を示す袋体を提供することにある。
【課題を解決するための手段】
【００１５】
本発明者らは、鋭意検討の結果、下記構成を有するシーラントフィルムによって前記課題を解決できることを見出し、本発明を完成するに至った。
本発明の要旨は、例えば以下のとおりである。
【００１６】
［１］下記要件（Ｉ）〜（Ｖ）を満たす、エチレンと炭素数４〜１０のα−オレフィンとの共重合体であるエチレン系重合体（Ａ１）と、ポリプロピレン（Ａ２）とを含有し、エチレン系重合体（Ａ１）とポリプロピレン（Ａ２）との含有量が、質量比（Ａ１：Ａ２）で２０：８０〜９０：１０であるポリオレフィン系組成物（Ａ）
から形成された層を少なくとも有し、
厚さが１５〜３００μｍであるシーラントフィルム。
（Ｉ）１９０℃における２．１６ｋｇ荷重でのメルトフローレート（ＭＦＲ）が、０．１〜１０ｇ／１０分の範囲にある。
（II）密度（ｄ）が、８７５〜９７０ｋｇ／ｍ3の範囲にある。
（III）13Ｃ−ＮＭＲにより測定された炭素原子１０００個当たりのメチル分岐数〔Ａ(／1000C)〕とエチル分岐数〔Ｂ(／1000C)〕との和〔（Ａ＋Ｂ）(／1000C)〕が、１．８０以下である。
（IV）ＧＰＣ測定により得られた分子量分布曲線における最大重量分率での分子量（peak top Ｍ）が、１．０×１０4.30〜１．０×１０4.50の範囲にある。
（Ｖ）１３５℃、デカリン中で測定した極限粘度［η］（ｄｌ／ｇ）と、ＧＰＣ−粘度検出器法（ＧＰＣ−ＶＩＳＣＯ法）により測定された重量平均分子量（Ｍｗ）とが、下記関係式（Eq-1）を満たす。
０．８０×１０-4×Ｍｗ0.776≦［η］≦１．６５×１０-4×Ｍｗ0.776  …（Eq-1）
［２］前記［１］に記載のシーラントフィルムと基材とを有するラミネートフィルム。
［３］前記［１］に記載のシーラントフィルムまたは前記［２］に記載のラミネートフィルムを有する袋体。
【発明の効果】
【００１７】
本発明によれば、優れた加工性を持ちつつ適度な剛性（柔軟性）を備え、ヒートシール性および凝集剥離タイプの易剥離性を併せ持つシーラントフィルムを提供すること、ならびに優れた密封性（ヒートシール性）および易開封性（易剥離性）を示す袋体を提供することができる。
【発明を実施するための形態】
【００１８】
以下、本発明のシーラントフィルム等について詳細に説明する。本発明は、以下の実施の形態に限定されるものではなく、その要旨の範囲内で種々変形して実施することができる。
【００１９】
［シーラントフィルム］
本発明のシーラントフィルムは、以下に説明するエチレン系重合体（Ａ１）とポリプロピレン（Ａ２）とを含有するポリオレフィン系組成物（Ａ）から形成された層を少なくとも有し、厚さが１５〜３００μｍである。以下の組成を有するポリオレフィン系組成物（Ａ）を用いることにより、ヒートシール性、易剥離性および剛性に優れたシーラントフィルムを製造することができる。
【００２０】
＜エチレン系重合体（Ａ１）＞
エチレン系重合体（Ａ１）は、エチレンと炭素数４〜１０のα−オレフィンとの共重合体である。エチレンとの共重合に用いられる炭素数４〜１０のα−オレフィンとしては、例えば、１−ブテン、１−ヘキセン、４−メチル−１−ペンテン、１−オクテン、１−デセンが挙げられる。コモノマーとして１−ブテンを使用する場合には、炭素数６〜１０のα−オレフィンをさらに使用することが好ましい。炭素数４〜１０のα−オレフィンとしては、炭素数６〜１０のα−オレフィンが好ましい。炭素数４〜１０のα−オレフィンは１種でも２種以上でもよい。
【００２１】
エチレン系重合体（Ａ１）は、下記要件（Ｉ）〜（Ｖ）を満たす。
（Ｉ）１９０℃における２．１６ｋｇ荷重でのメルトフローレート（ＭＦＲ）が、０．１〜１０ｇ／１０分の範囲にある。
（II）密度（ｄ）が、８７５〜９７０ｋｇ／ｍ3の範囲にある。
（III）13Ｃ−ＮＭＲにより測定された炭素原子１０００個当たりのメチル分岐数〔Ａ(／1000C)〕とエチル分岐数〔Ｂ(／1000C)〕との和〔（Ａ＋Ｂ）(／1000C)〕が、１．８０以下である。
（IV）ゲルパーミエーションクロマトグラフィー（ＧＰＣ）測定により得られた分子量分布曲線における最大重量分率での分子量（peak top Ｍ）が、１．０×１０4.30〜１．０×１０4.50の範囲にある。
（Ｖ）１３５℃、デカリン中で測定した極限粘度［η］（ｄｌ／ｇ）と、ＧＰＣ−粘度検出器法（ＧＰＣ−ＶＩＳＣＯ法）により測定された重量平均分子量（Ｍｗ）とが、下記関係式（Eq-1）を満たす。
０．８０×１０-4×Ｍｗ0.776≦［η］≦１．６５×１０-4×Ｍｗ0.776  …（Eq-1）
【００２２】
本発明では、特定の特徴を有するエチレン系重合体（Ａ１）とポリプロピレン（Ａ２）とを組み合わせたポリオレフィン系組成物（Ａ）を使用する。エチレン系重合体（Ａ１）は、一般的な触媒で製造される直鎖状低密度ポリエチレン（ＬＬＤＰＥ）よりもポリプロピレン（Ａ２）との分散性が良好であり、フィルムの剥離が生じる際の形態が凝集剥離となりやすくなることで、適度なヒートシール強度、したがって優れた密封性および易剥離性が発現するものと推測される。
【００２３】
非相溶系ポリマーのアロイ技術においては一般的に分散のモルフォロジーが重要と考えられている。従来の技術であるポリブテンを使用する易開封フィルムにおいても、ポリブテンとポリプロピレン、ポリブテンとポリエチレンがそれぞれ海島構造を取ることが重要と考えられており、その島の大きさによって性能が大きく変化することが知られている（参考文献  機能性包装材料の開発−イージーピールフィルム−  住友化学 2003巻1号P24-P30 2003年）。
【００２４】
ポリプロピレンと相溶化しやすいポリマーでは易剥離性の発現は難しく、また、島構造が大きくなりすぎる非相溶性が強いポリマーとの組み合わせでも前記性能の発現は難しい。このため、ポリエチレンとポリプロピレンの組合せでは、混練条件の選定や材料の粘度マッチングなどにより分散性を高度に制御することが重要となる。
【００２５】
ポリプロピレンとポリエチレンは組成物の状態でもそれぞれ別々の結晶を作るため、相溶化するためには非結晶部分の粘度が重要になると推測される。ＬＬＤＰＥと高圧法低密度ポリエチレン（ＬＤＰＥ）は分子構造に由来して溶融時の粘弾性が大きく異なることが知られており、ＬＤＰＥはより分子の絡み合いが強いため弾性が強い性質を持っている。一方、ポリプロピレンはＬＬＤＰＥと同様に長鎖分岐構造を有さないため、溶融時の弾性が低く水アメ状の性質を示す。そのため溶融弾性の低いポリプロピレンと溶融弾性の強いＬＤＰＥは溶融特性が大きく異なり、相溶化しにくく共押出フィルムでも相間接着強度が出にくいことが知られている。ポリプロピレンとＬＬＤＰＥの組合せでは両者共に水アメ状の性質であるため、割と相溶化しやすい状況となり、多層フィルムでも相関接着強度が出やすいことが知られている。
【００２６】
そのためポリエチレンはその分子構造に由来する溶融特性によって、ポリプロピレンとの相溶性が大きく変化する。したがって、一般的に両者を含む組成物を作製する際には、混練条件やポリプロピレンとポリエチレンの溶融特性の選定など細かい条件調整を行うことで、海島構造を取りやすい状況にすることが重要なポイントと考えられている。
【００２７】
一般的に樹脂の海島構造を利用する易剥離性フィルムは、上記のように溶融特性の選定や混練条件の高度な制御が必須となるため、求める易剥離性を出すためには特定の押出機、特定の樹脂の組合せが必要になる。したがって、既存の技術ではコストの安い状況でかつ、一般のフィルムを製造するフィルム成形機を用いて、幅広いブレンド量比で易剥離性と密封性の両立を発現することは難しい。また、ポリプロピレンとポリエチレンは材料の剛性が大きく異なることが知られており、一般的にポリプロピレンはポリエチレンよりも硬い、剛性の高い材料である。よって両者をブレンドすることにより、製造されるフィルムの剛性を大きく変化させることが可能である。ただし、上記で説明した通り易剥離性を発現させるためにポリプロピレンとポリエチレンをブレンドする際には、特定の条件、特定の比率でブレンドすることが必要となるため、既存の技術では剛性を自由に変化させつつ易剥離性を維持することは困難であると考えられる。
【００２８】
しかしながら、本発明では、ポリプロピレン（Ａ２）に後述するように長鎖分岐型の前記エチレン系重合体（Ａ１）を組み合わせることによって、ＬＤＰＥと同様の長鎖分岐型の樹脂を用いながら、優れたヒートシール性（密封性）を維持しつつ、一般的なフィルム成形機を使用して実用的に問題とならない幅広いブレンド範囲の中で易剥離性を発現することができる。
【００２９】
その機構については、必ずしも明らかではないが、エチレン系重合体（Ａ１）はＬＤＰＥとは異なり、必要以上に分子量の高い成分を含有せずに適度な長鎖分岐分子を保有することが要因であると推測される。それによりポリプロピレン（Ａ２）への分散状態が適度にコントロールできることで、剥離が生じる際の形態が凝集剥離となりやすく、かつ、易剥離に適した、海島構造が形成されるという機構が推測される。
【００３０】
以上の推定機構によって、本発明によれば、通常のブレンダーを用いて一般的なフィルム成形機を使用したフィルム成形を行ってもフィルムの易剥離性を維持したまま、剛性のコントロールが十分に可能であり、そのフィルムを単体で使用する場合、または多層フィルムとした場合でも、所望のフィルム剛性を有した状態で易剥離性も発現させられる。
【００３１】
≪要件（Ｉ）≫
エチレン系重合体（Ａ１）のメルトフローレート（ＭＦＲ）は、０．１〜１０ｇ／１０分、好ましくは０．３〜１０ｇ／１０分、より好ましくは０．５〜１０ｇ／１０分、特に好ましくは０．５〜８．０ｇ／１０分の範囲にある。
【００３２】
ＭＦＲを特定することにより、分子量を制御し、インフレーション加工またはキャスト加工に適した伸張粘度が得られ、厚物のフィルムも成形できる。ＭＦＲが０．１ｇ／１０分以上の場合、エチレン系重合体のせん断粘度が高すぎず、押出性や薄物フィルムの加工性が良好である。ＭＦＲが１０ｇ／１０分以下の場合、特に８．０ｇ／１０以下の場合、ポリオレフィン系組成物（Ａ）から形成されるフィルムのヒートシール強度が良好であり、またインフレーション加工時のバブル安定性やＴダイ成形時のネックインに優れる。
【００３３】
ＭＦＲはヒートシール強度や押出加工に関係する数値である。ＭＦＲは樹脂の流動性を示す数値ではあるが、分子量に強く依存しており、ＭＦＲが小さいほど分子量は大きく、ＭＦＲが大きいほど分子量は小さくなる。また、エチレン系重合体の分子量は、重合系内における水素とエチレンとの組成比（水素／エチレン）により決定されることが知られている（例えば、曽我和雄他編、「Catalytic Olefin Polymerization」、講談社サイエンティフィク、1990年、p.376）。このため、組成比（水素／エチレン）を増減させることで、エチレン系重合体のＭＦＲを増減させることが可能である。
エチレン系重合体（Ａ１）のＭＦＲは、ＪＩＳ  Ｋ７２１０に従い、１９０℃、２．１６ｋｇ荷重の条件下で測定される。
【００３４】
≪要件（II）≫
エチレン系重合体（Ａ１）の密度（ｄ）は、８７５〜９７０ｋｇ／ｍ3、好ましくは８８５〜９７０ｋｇ／ｍ3、より好ましくは８９０〜９７０ｋｇ／ｍ3の範囲にある。
密度（ｄ）が８７５ｋｇ／ｍ3以上の場合、ポリオレフィン系組成物（Ａ）から成形されたフィルム表面のべたつきが少なく、密度（ｄ）が９７０ｋｇ／ｍ3以下の場合、前記フィルムのヒートシール強度が良好であり密封性に優れ、特に低温シール性に優れる。
【００３５】
密度は、べたつきがなくシールも可能なフィルムとして使用可能な範囲を示す指標であり、エチレン系重合体のα−オレフィン含量に依存しており、α−オレフィン含量が少ないほど密度は高く、α−オレフィン含量が多いほど密度は低くなる。エチレン系重合体中のα−オレフィン含量は、重合系内におけるα−オレフィンとエチレンとの組成比（α−オレフィン／エチレン）により決定されることが知られている（例えば、Walter Kaminsky, Makromol.Chem. 193, p.606(1992)）。このため、組成比（α−オレフィン／エチレン）を増減させることで、上記範囲の密度を有するエチレン系重合体を製造することができる。
【００３６】
密度（ｄ）の測定は、ＪＩＳ  Ｋ６９２２−１の方法に従い、サンプルを沸騰水で３０分間熱処理し、１時間かけて放冷条件で室温まで徐冷した後、ＪＩＳ  Ｋ７１１２の方法に従い、密度勾配管を用いて行われる。
【００３７】
≪要件（III）≫
エチレン系重合体（Ａ１）においてメチル分岐数とエチル分岐数との前記和〔（Ａ＋Ｂ）（/1000C）〕は、１．８０以下、好ましくは１．３０以下、より好ましくは１．００以下である。
【００３８】
エチレン系重合体中にメチル分岐およびエチル分岐等の短鎖分岐が存在すると、短鎖分岐が結晶中に取り込まれ、結晶の面間隔が広がってしまうため、樹脂の機械的強度が低下することが知られている（例えば、大澤善次郎他監修、「高分子の寿命予測と長寿命化技術」、（株）エヌ・ティー・エス、2002年、p.481）。メチル分岐数とエチル分岐数との和（Ａ＋Ｂ）が１．８０以下の場合、結晶に取り込まれ易い短鎖分岐構造が少ないため、結晶のパッキングが良好であり、かつタイ分子が多いため、エチレン系重合体の機械的強度が良好であると共に優れたヒートシール性が発現する。
【００３９】
エチレン系重合体中のメチル分岐数およびエチル分岐数は、エチレン系重合体の重合方法に強く依存し、その和は、結晶のパッキングに関係し、フィルムの強度に関係する数値である。高圧ラジカル重合により得られたエチレン系重合体は、チーグラー型触媒系及びメタロセン型触媒系を用いた配位重合により得られたエチレン系重合体に比べ、メチル分岐数およびエチル分岐数が多い。配位重合の場合、エチレン系重合体中のメチル分岐数およびエチル分岐数は、重合系内におけるプロピレンまたは１−ブテンとエチレンとの組成比（プロピレン／エチレン、１−ブテン／エチレン）に強く依存する。このため、組成比（１−ブテン／エチレン）を増減させることで、エチレン系重合体のメチル分岐数とエチル分岐数の和（Ａ＋Ｂ）を増減させることが可能である。
【００４０】
メチル分岐数およびエチル分岐数は、13Ｃ−ＮＭＲにより測定され、下記方法またはこれと同等の方法で決定される。
測定は、日本電子（株）製ＥＣＰ５００型核磁気共鳴装置（13Ｃ：５００ＭＨｚ）を用い、積算回数１万〜３万回にて測定する。なお、化学シフト基準として主鎖メチレンのピーク（２９．９７ｐｐｍ）を用いる。直径１０ｍｍの市販のＮＭＲ測定石英ガラス管中に、エチレン系重合体のサンプル２５０〜４００ｍｇと和光純薬工業（株）製特級ｏ−ジクロロベンゼン：ISOTEC社製ベンゼン−ｄ６＝５：１（体積比）の混合液３ｍｌを入れ、１２０℃にて加熱、均一分散させることにより測定する。ＮＭＲスペクトルにおける各吸収の帰属は、化学領域増刊１４１号  ＮＭＲ−総説と実験ガイド［Ｉ］、p.132〜133に準じて行う。1,000カーボン当たりのメチル分岐数は、５〜４５ｐｐｍの範囲に現れる吸収の積分総和に対する、メチル分岐由来のメチル基の吸収（１９．９ｐｐｍ）の積分強度比より算出する。また、1,000カーボン当たりのエチル分岐数は、５〜４５ｐｐｍの範囲に現れる吸収の積分総和に対する、エチル分岐由来のエチル基の吸収（１０．８ｐｐｍ）の積分強度比より算出する。
【００４１】
≪要件（IV）≫
エチレン系重合体（Ａ１）においてＧＰＣ測定により得られた分子量分布曲線における最大重量分率での分子量（peak top Ｍ）は、１．０×１０4.30〜１．０×１０4.50、好ましくは１．０×１０4.30〜１．０×１０4.48、さらに好ましくは１．０×１０4.30〜１．０×１０4.45の範囲にある。
【００４２】
最大重量分率での分子量（peak top Ｍ）が上記範囲内にあると、ヒートシール性が良好であり、成形時に引取サージングの発生がない。
エチレン系重合体の機械的強度には、低分子量成分が強く影響を及ぼすことが知られている。低分子量成分が存在すると、破壊の起点になると考えられている分子末端が増加するため、機械的強度が低下すると考えられている（松浦一雄・三上尚孝編著、「ポリエチレン技術読本」、株式会社工業調査会、2001年、p.45）。前記分子量（peak top Ｍ）が１．０×１０4.30以上の場合、ヒートシール性に悪影響を及ぼす低分子量成分が少ないため、ヒートシール性に優れる。
【００４３】
前記分子量（peak top Ｍ）は、フィルムの強度を示し、重合系内における水素とエチレンとの組成比（水素／エチレン）により決定されることが知られている（例えば、曽我和雄他編、「Catalytic Olefin Polymerization」、講談社サイエンティフィク、1990年、p.376）。このため、組成比（水素／エチレン）を増減させることで、前記分子量（peak top Ｍ）を増減させることが可能である。
分子量分布曲線における最大重量分率での分子量（peak top Ｍ）は、以下の条件またはこれと同様の条件で測定し、算出する。
【００４４】
［測定条件］
使用装置：ウォーターズ社製ゲル浸透クロマトグラフ
allianceGPC2000型（高温サイズ排除クロマトグラフ）
解析ソフト：クロマトグラフィデータシステムEmpower（Waters社）
カラム：TSKgel GMH6-HT×2＋TSKgel GMH6-HTL×2
（内径7.5mm×長さ30cm，東ソー社）
移動相：ｏ−ジクロロベンゼン（和光純薬  特級試薬）
検出器：示差屈折計（装置内蔵）
カラム温度：１４０℃
流速：１．０ｍＬ／分
注入量：５００μＬ
サンプリング時間間隔：１秒
試料濃度：０．１５％（ｗ／ｖ）
分子量較正：単分散ポリスチレン（東ソー社）／分子量495〜分子量2060万
Z. Crubisic, P. Rempp, H. Benoit, J. Polym. Sci., B5, 753 (1967) に記載された汎用較正の手順に従い、ポリエチレン分子量換算として分子量分布曲線を作成する。この分子量分布曲線から最大重量分率での分子量（peak top Ｍ）を算出する。
【００４５】
≪要件（Ｖ）≫
エチレン系重合体（Ａ１）は、１３５℃、デカリン中で測定した極限粘度［η］（ｄｌ／ｇ）と、ＧＰＣ−粘度検出器法（ＧＰＣ−ＶＩＳＣＯ法）により測定された重量平均分子量（Ｍｗ）とが、下記関係式（Eq-1）を満たす。
０．８０×１０-4×Ｍｗ0.776≦［η］≦１．６５×１０-4×Ｍｗ0.776  …（Eq-1）
すなわち、エチレン系重合体（Ａ１）は、１３５℃、デカリン中で測定した極限粘度［η］（ｄｌ／ｇ）と、ＧＰＣ−粘度検出器法（ＧＰＣ−ＶＩＳＣＯ法）により測定された重量平均分子量の０．７７６乗（Ｍｗ0.776）との比が、下記関係式（Eq-2）を満たす。
０．８０×１０-4≦［η］／Ｍｗ0.776≦１．６５×１０-4  …（Eq-2）
関係式（Eq-2）における下限値は、好ましくは０．８５×１０-4、より好ましくは０．９０×１０-4であり、上限値は、好ましくは１．５５×１０-4、より好ましくは１．４５×１０-4である。
【００４６】
エチレン系重合体中に長鎖分岐が導入されると、長鎖分岐の無い直鎖型エチレン系重合体に比べ、分子量の割に極限粘度［η］が小さくなることが知られている（例えばWalther Burchard, ADVANCES IN POLYMER SCIENCE, 143, Branched PolymerII, p.137(1999)）。
【００４７】
また、Mark-Houwink-桜田式に基づき、ポリエチレンの［η］はＭｖの0.7乗、ポリプロピレンの［η］はＭｗの0.80乗、ポリ−４−メチル−１−ペンテンの［η］はＭｎの0.81乗に比例することが報告されている（例えばR. Chiang, J. Polym. Sci., 36, 91 (1959): P.94、R. Chiang, J. Polym. Sci., 28, 235 (1958): P.237、A. S. Hoffman, B. A. Fries and P. C. Condit, J. Polym. Sci. Part C, 4, 109 (1963): P.119 Fig. 4）。
【００４８】
そして、エチレンと炭素数４〜１０のα−オレフィンとの共重合体の代表的な指標としてＭｗの0.776乗を設定することとし、従来のエチレン系重合体に比べて分子量の割に［η］が小さいことを表したものが、前記要件（Ｖ）である。
【００４９】
したがって、エチレン系重合体の［η］／Ｍｗ0.776が上記上限値以下、すなわち１．６５×１０-4以下の場合はエチレン系重合体が多数の長鎖分岐を有しており、ポリオレフィン系組成物（Ａ）の成形性、流動性が優れる。
【００５０】
例えば特開２０１７−２５３４０号公報に記載のオレフィン重合用触媒中の成分比率を調整することで長鎖分岐含量は多くなることから、前記範囲の［η］／Ｍｗ0.776を有するエチレン系重合体（Ａ１）を製造することができる。
【００５１】
ＧＰＣ−ＶＩＳＣＯ法による重量平均分子量（Ｍｗ）は、以下の方法またはこれと同等の方法で測定する。
測定装置としてウォーターズ社製ＧＰＣ／Ｖ２０００を用いる。ガードカラムはＳｈｏｄｅｘ  ＡＴ−Ｇ、分析カラムはＡＴ−８０６を２本使用し、カラム温度は１４５℃とし、移動相にはｏ−ジクロロベンゼンおよび酸化防止剤としてＢＨＴ０．３質量％を用い、１．０ｍｌ／分で移動させ、試料濃度は０．１質量％とし、検出器として示差屈折計、３キャピラリー粘度計を用いる。標準ポリスチレンは、東ソー社製のものを用いる。分子量計算においては、粘度計と屈折計とから実測粘度を算出し、実測ユニバーサルキャリブレーションより重量平均分子量（Ｍｗ）を算出する。
【００５２】
極限粘度［η］（ｄｌ／ｇ）は、デカリン溶媒を用い、以下のように測定される。
サンプル約２０ｍｇをデカリン１５ｍｌに溶解し、１３５℃のオイルバス中で比粘度ηspを測定する。このデカリン溶液にデカリン溶媒を５ｍｌ追加して希釈後、同様にして比粘度ηspを測定する。この希釈操作をさらに２回繰り返し、濃度（Ｃ）を０に外挿した時のηsp／Ｃ値を極限粘度［η］とする（下記関係式（Eq-3）参照）。
［η］＝ｌｉｍ（ηsp／Ｃ）  （Ｃ→０）    …（Eq-3）
【００５３】
≪エチレン系重合体（Ａ１）の製造方法≫
エチレン系重合体（Ａ１）は、例えば、特開２０１７−２５３４０号公報に記載のエチレン系重合体（Ｂ１）を製造するオレフィン重合用触媒の存在下、エチレンと炭素数４〜１０のα−オレフィンとを特開２０１７−２５３４０号公報に記載された方法で重合することによって効率的に製造することができる。
【００５４】
得られたエチレン系重合体（Ａ１）の物性値のばらつきを抑制するため、重合反応により得られたエチレン系重合体粒子および所望により添加される他の成分を、任意の方法で溶融、混練、造粒などを施してもよい。
【００５５】
＜ポリプロピレン（Ａ２）＞
ポリオレフィン系組成物（Ａ）は、ポリプロピレン（Ａ２）を含有する。
ポリプロピレン（Ａ２）の、２３０℃における２．１６ｋｇ荷重でのメルトフローレート（ＭＦＲ、ＪＩＳ  Ｋ７２１０に準拠）は、好ましくは０．２〜２０ｇ／１０分、より好ましくは０．５〜１０ｇ／１０分、更に好ましくは０．５〜８ｇ／１０分の範囲にある。ＭＦＲが前記範囲にあるポリプロピレン（Ａ２）は、エチレン系重合体（Ａ１）との分散性が良好であることから好ましい。
【００５６】
ポリプロピレン（Ａ２）は、ホモポリプロピレンでもランダムポリプロピレンでもブロックポリプロピレンでもよい。ランダムポリプロピレンに用いられるプロピレン共重合体の場合、好ましくはプロピレンとコモノマーの割合（プロピレン単位：コモノマー単位）が９９．９９ｗｔ％：０．０１ｗｔ％から５０ｗｔ％：５０ｗｔ％の範囲、より好ましくは９９．９９ｗｔ％：０．０１ｗｔ％から８０ｗｔ％：２０ｗｔ％の範囲、さらに好ましくは９９．９９ｗｔ％：０．０１ｗｔ％から９０ｗｔ％：１０ｗｔ％の範囲にある。前記コモノマーとしては、例えば、エチレン、炭素数４〜１０のα−オレフィンが挙げられる。耐熱性の観点からは、ホモポリプロピレンを使用することが好ましい。低温シール性の観点からは、ランダムポリプロピレンを使用することが好ましい。衝撃強度の点からは、ブロックポリプロピレンを使用することが好ましい。
ポリプロピレン（Ａ２）は、各種のポリプロピレンを単独で使用してもよいし、ブレンドされたものを使用してもよく、市場で入手可能な一般的な銘柄から選定してもよい。
【００５７】
＜添加剤＞
ポリオレフィン系組成物（Ａ）は、一般的な添加剤をさらに含有することができる。添加剤としては、例えば、酸化防止剤、耐熱安定剤、スリップ剤、アンチブロッキング剤、帯電防止剤が挙げられる。ポリオレフィン系組成物（Ａ）は、１種または２種以上の添加剤を含有することができる。
【００５８】
＜各成分の含有量＞
ポリオレフィン系組成物（Ａ）におけるエチレン系重合体（Ａ１）とポリプロピレン（Ａ２）との含有量は、質量比（Ａ１：Ａ２）で、２０：８０〜９０：１０であり、好ましくは２０：８０〜８０：２０、さらに好ましくは２５：７５〜８０：２０の範囲である。
【００５９】
ポリオレフィン系組成物（Ａ）からフィルムを製造するに当たり、エチレン系重合体（Ａ１）とポリプロピレン（Ａ２）との質量比を前記範囲内で変化させることにより、優れたヒートシール性と易剥離性を発現させつつ、フィルムの剛性を任意に調整することができる。具体的には、エチレン系重合体（Ａ１）の割合を増加させると剛性の高いポリプロピレン（Ａ２）の割合が少なくなるため、剛性の低い柔らかい感触のフィルムとすることができ、ポリプロピレン（Ａ２）の割合を増加させると剛性の高い硬い感触のフィルムとすることができる。
【００６０】
エチレン系重合体（Ａ１）とポリプロピレン（Ａ２）との合計１００質量％中のエチレン系重合体（Ａ１）の割合が２０質量％未満またはポリプロピレン（Ａ２）の割合が１０質量％未満である場合、樹脂の海島構造が作られにくくなり、易剥離性が安定しないため、フィルム製品の品質安定性の観点から好ましくない。
【００６１】
ポリオレフィン系組成物（Ａ）中のエチレン系重合体（Ａ１）およびポリプロピレン（Ａ２）の合計含有割合は、通常は５０質量％以上、好ましくは８０質量％以上、より好ましくは９０質量％以上である。
【００６２】
ポリオレフィン系組成物（Ａ）を使用することで、フィルム加工時の樹脂組成物の分散状態のバランス調整ができる。ポリオレフィン系組成物（Ａ）は、特にインフレーション成形またはキャスト成形に適している。これらの成形法は、押出ラミネート加工よりも比較的低温で行われるため、フィルムの海島構造も制御しやすく、得られるフィルムによる、包装される内容物への味覚、臭気に対する影響は少なくなるため、良好な保存性、保香性を達成できる。
【００６３】
＜シーラントフィルムの構成＞
本発明のシーラントフィルムは、ポリオレフィン系組成物（Ａ）から形成された層を少なくとも有し、好ましくは易開封性シーラントフィルムとして使用される。本発明のシーラントフィルムは、安定したヒートシール性を維持しつつ、易剥離性に優れている。
【００６４】
本発明のシーラントフィルムとしては、例えば、ポリオレフィン系組成物（Ａ）から形成された層を１層のみ有する単層フィルム；ポリオレフィン系組成物（Ａ）から形成された層を２層以上有する多層フィルム、ポリオレフィン系組成物（Ａ）から形成された層と、他の層とを有する多層フィルム等の、ポリオレフィン系組成物（Ａ）から形成された層を少なくとも１つ有する多層フィルムが挙げられる。多層フィルムにおいて、ポリオレフィン系組成物（Ａ）から形成された少なくとも１つの層がシール層（ヒートシールに用いられる層）として機能できる限り、その層構成は特に限定されない。
【００６５】
前記単層フィルムは、例えば、ポリオレフィン系組成物（Ａ）を押出加工等によりフィルム状に成形することにより製造することができる。
前記多層フィルムは、例えば、ポリオレフィン系組成物（Ａ）と他のフィルムとをラミネート加工することや、２種以上のポリオレフィン系組成物（Ａ）を共押出加工する、またはポリオレフィン系組成物（Ａ）と他の熱可塑性樹脂とを共押出加工することにより製造することができる。前記他のフィルムは、通常、ポリエステル、ポリアミド、ポリプロピレン、ポリエチレン、アルミ箔、紙から形成される。本発明では、適度な剛性を維持しつつ、成形性に優れ、かつ易剥離性に優れた多層フィルムが得られる。ポリオレフィン系組成物（Ａ）と他の熱可塑性樹脂との共押出比率（質量比）は、通常、９９．９／０．１〜０．１／９９．９である。
【００６６】
他の熱可塑性樹脂としては、例えば、ポリオレフィン、ポリアミド、ポリエステル、ポリアセタール等の結晶性熱可塑性樹脂；ポリスチレン、アクリロニトリル・ブタジエン・スチレン共重合体（ＡＢＳ）、ポリカーボネート、ポリフェニレンオキシド、ポリアクリレート等の非結晶性熱可塑性樹脂が用いられ、ポリ塩化ビニルも好ましく用いられる。
【００６７】
上記ポリオレフィンとしては、例えば、エチレン共重合体、プロピレン系重合体、ブテン系重合体、４−メチル−１−ペンテン系重合体、３−メチル−１−ブテン系重合体、ヘキセン系重合体、環状モノマー含有ポリオレフィンが挙げられる。これらの中でも、エチレン共重合体、プロピレン系重合体、４−メチル−１−ペンテン系重合体が好ましい。エチレン共重合体は、前記エチレン系重合体（Ａ１）であっても、従来のエチレン共重合体であっても、エチレン・極性基含有共重合体であってもよい。従来のエチレン共重合体としては、高圧法低密度ポリエチレン、直鎖状低密度ポリエチレンおよび高密度ポリエチレンが好ましく、エチレン・極性基含有共重合体としては、エチレン・酢酸ビニル共重合体（ＥＶＡ）、エチレン・アクリル酸共重合体（ＥＡＡ）、エチレン・メタクリル酸共重合体（ＥＭＡＡ）、エチレン・メタクリル酸エステル共重合体、エチレン・アクリル酸エステル共重合体等の酸コポリマー、およびこれらの共重合体を金属イオンにて擬似架橋しているアイオノマーが好ましい。
【００６８】
上記ポリアミドとしては、例えば、ナイロン−６、ナイロン−６６、ナイロン−１０、ナイロン−１２、ナイロン−４６等の脂肪族ポリアミド；芳香族ジカルボン酸と脂肪族ジアミンとより製造される芳香族ポリアミドが挙げられる。
【００６９】
上記ポリエステルとしては、例えば、ポリエチレンテレフタレート、ポリエチレンナフタレート、ポリブチレンテレフタレート等の芳香族系ポリエステル；ポリカプロラクトン、ポリヒドロキシブチレートが挙げられる。
【００７０】
上記ポリアセタールとしては、例えば、ポリホルムアルデヒド（ポリオキシメチレン）、ポリアセトアルデヒド、ポリプロピオンアルデヒド、ポリブチルアルデヒドが挙げられる。これらの中でも、ポリホルムアルデヒドが好ましい。
【００７１】
上記ポリスチレンは、スチレンの単独重合体であってもよく、スチレンとアクリロニトリル、メタクリル酸メチルまたはα−メチルスチレンとの二元共重合体であってもよい。
上記ＡＢＳとしては、アクリロニトリルから誘導される構成単位を２０〜３５モル％の量で有し、ブタジエンから誘導される構成単位を２０〜３０モル％の量で有し、スチレンから誘導される構成単位を４０〜６０モル％の量で有するＡＢＳが好ましく用いられる。
【００７２】
上記ポリカーボネートとしては、例えば、ビス（４−ヒドロキシフェニル）メタン、１，１−ビス（４−ヒドロキシフェニル）エタン、２，２−ビス（４−ヒドロキシフェニル）プロパン、２，２−ビス（４−ヒドロキシフェニル）ブタンなどから得られるポリマーが挙げられる。これらの中でも、２，２−ビス（４−ヒドロキシフェニル）プロパンから得られるポリカーボネートが好ましい。
【００７３】
上記ポリフェニレンオキシドとしては、例えば、ポリ（２，６−ジメチル−１，４−フェニレンオキシド）が挙げられる。
上記ポリアクリレートとしては、例えば、ポリメチルメタクリレート、ポリブチルアクリレートが挙げられる。
【００７４】
他の熱可塑性樹脂は、１種単独で用いてもよく、また２種以上組み合わせて用いてもよい。他の熱可塑性樹脂としては、ポリオレフィンが好ましく、エチレン共重合体が特に好ましい。
【００７５】
ポリオレフィン系組成物（Ａ）を単独押出加工、２種以上のポリオレフィン系組成物（Ａ）を共押出加工、またはポリオレフィン系組成物（Ａ）と他の熱可塑性樹脂とを共押出加工することにより、優れた成形性で、ヒートシール性および易剥離性に優れたフィルム、好ましくはインフレーションフィルムが得られる。
【００７６】
例えば、インフレーション成形においてはポリオレフィン系組成物（Ａ）を１００〜３００℃、好ましくは１２０〜２５０℃で成形する。成形温度が１００℃以上であると樹脂が充分に溶融するので未溶融ゲルの発生を抑制できるため、安定したフィルムの連続生産が可能となる。また、成形温度が３００℃以下であると樹脂劣化によるブツ発生や樹脂の分解反応の抑制ができる。分解反応を抑制できると、本発明のフィルムを特に食品包装に使用した際に、フィルムの臭気や味覚の悪化を抑制できる。
【００７７】
ポリオレフィン系組成物（Ａ）から形成された層の厚さは、好ましくは１〜３００μｍ、より好ましくは１〜２００μｍ、特に好ましくは１〜１００μｍである。厚さが１μｍ以上であるとヒートシール性の点で好ましく、３００μｍ以下であると製造後のフィルムの巻取りなどの作業性の点で好ましい。
【００７８】
本発明のシーラントフィルムの厚さは、１５〜３００μｍ、好ましくは１５〜２００μｍ、より好ましくは２０〜１００μｍである。厚さが１５μｍ以上であるとヒートシール性の点で好ましく、３００μｍ以下であると製造後のフィルムの巻取りなどの作業性の点で好ましい。
【００７９】
本発明のシーラントフィルムのＭＤ方向の引張弾性率は、好ましくは１００〜１３００ＭＰａ、より好ましくは２００〜１２００ＭＰａ、さらに好ましくは２００〜１０００ＭＰａ、特に好ましくは２００〜９００ＭＰａである。引張弾性率が１００ＭＰａ未満であるとフィルムが柔らかすぎるため扱いにくくなることがあり、１３００ＭＰａを超えると剛性が高すぎて包装体の形状を作製しにくくなることがある。引張弾性率は、ＪＩＳ  Ｋ６７８１に準拠して測定され、詳細は実施例欄に記載する。
【００８０】
［ラミネートフィルムおよび袋体］
本発明のラミネートフィルムは、本発明のシーラントフィルムと被接着フィルム（基材）とを有する。このラミネートフィルムにおいて、本発明のシーラントフィルムは、ポリオレフィン系組成物（Ａ）から形成された層を１層のみ有する単層フィルムであっても、少なくとも１つの層がポリオレフィン系組成物（Ａ）から形成された多層フィルムであってもよい。
【００８１】
被接着フィルム（基材）としては、本発明のシーラントフィルムの易剥離性を維持する観点から、プラスチックの延伸フィルム（延伸ポリエチレンフィルム、延伸ポリプロピレンフィルム等の延伸ポリオレフィンフィルム、延伸ポリエチレンテレフタレートフィルム等の延伸ポリエステルフィルム、延伸ナイロンフィルム）、紙、金属箔、金属蒸着フィルム、セラミック蒸着フィルムといった比較的フィルム強度を有する基材が好ましい。前記基材には、保護層として樹脂がコーティングされていてもよく、印刷されていてもよい。
【００８２】
前記基材の厚さは、好ましくは１〜５００μｍ、より好ましくは５〜３００μｍである。前記基材が薄すぎる場合は、強度が弱くなりすぎて包装材としての役割を果たさなくなることがあり、また厚すぎる場合は、剛性が極端に高くなるため、ラミネート加工が難しくなり樹脂の性能が適切に発揮されないことがある。
【００８３】
本発明のシーラントフィルムは、押出ラミネート加工によるサンドイッチラミネーションで使用してもよく、ドライラミネート加工のように被接着フィルムに通常アンカーコート剤（接着剤）を塗布して、本発明のシーラントフィルムと被接着フィルムとを接着させて、本発明のラミネートフィルムを製造してもよい。
【００８４】
アンカーコート剤（接着剤）としては、例えば、一般的に市販されているウレタン系、チタネート系、イミン系、ブタジエン系、オレフィン系の接着剤が挙げられる。
本発明のシーラントフィルムおよびラミネートフィルムは、カップ包装、トレー包装、スナック包装袋、乾物包装袋、液体紙器、ラミ原反、特殊形状液体包装袋（レトルトパウチなど）、油物包装袋、食品包装袋などの各種包装用フィルム、プロテクトフィルム、輸液バック、農業用資材、半導体材料、医薬品、食品などの包装に用いられるクリーンフィルムなどの材料として好適である。
【００８５】
本発明の袋体は、前述したシーラントフィルムまたはラミネートフィルムを有する。なお、本発明の袋体には、容器も包含される。本発明のラミネートフィルムを有する袋体は、外観および感触の点から好ましい。また、必要に応じて、フィルムの最外層の外側にはその保護層として樹脂がコーティングされていてもよい。
【００８６】
本発明の袋体は、内容物や使用環境、使用形態に応じて種々の形態をとり得る。その他、例えば、カップ包装、トレー包装、自立性包装用袋（スタンディングパウチ）等も可能である。
【００８７】
本発明の袋体は、例えば、ポリオレフィン系組成物（Ａ）から形成された層を有するシーラントフィルムを用い、当該シーラントフィルムをシール層同士または基体の表面保護層とシール層が接する形で重なり合うように重ね合わせて所定箇所をヒートシールして、当該所定箇所の対面するポリオレフィン系組成物（Ａ）からなる層を、一辺が開口した袋体が得られるように接着することで製造できる。
【００８８】
本発明の袋体は、例えば、本発明のシーラントフィルムを用いたラミネートフィルムを使用し、シール層、すなわち本発明の易開封性シーラントフィルムからなる層の面を対向させて重ね合わせる又は本発明の易開封性シーラントフィルムからなる層と他のフィルムのシール層とを重ねあわせ、その後、その周辺端部をヒートシールしてシール部を形成して製造することができる。
【００８９】
本発明の袋体の製造方法としては、例えば、ラミネートフィルムの周辺端部を折り曲げるかあるいは重ね合わせて、内層の面を対向させ、更にその周辺端部をヒートシールする方法が挙げられる。
【００９０】
ヒートシールの形態としては、例えば、側面シール型、二方シール型、三方シール型、四方シール型、封筒貼りシール型、合掌貼りシール型（ピローシール型）、ひだ付シール型、平底シール型、角底シール型、ガゼット型の形態が挙げられる。
【００９１】
ヒートシールの方法としては、例えば、バーシール、回転ロールシール、ベルトシール、インパルスシール、高周波シール、超音波シール等の公知の方法が挙げられる。ヒートシール温度は、通常は７０〜３００℃であり、ヒートシール時間は、通常は０．０１〜１０秒であり、ヒートシール時の圧力は、通常は０．０１〜１０００ｋｇ／ｃｍ2である。
【００９２】
本発明の袋体に、その開口部から内容物を充填し、その後、前記開口部をヒートシールすることができる。本発明のシーラントフィルムを袋体の構成部材として使用することで、充分なヒートシール性（密封性）を持ちながらも、実用的に開封しやすい特性を両立できる袋体を得ることができる。
【実施例】
【００９３】
以下、実施例に基づいて本発明をさらに具体的に説明するが、本発明はこれら実施例に限定されるものではない。
＜エチレン系重合体の分析および評価＞
エチレン系重合体（Ａ１）の分析方法および評価方法は以上の説明中に記述のとおりであり、以上の説明中に記述されていない方法は以下の通りである。エチレン系重合体（Ａ１）以外のエチレン系重合体の分析および評価の方法も同様である。
【００９４】
［ゼロせん断粘度（η0）］
２００℃におけるゼロせん断粘度〔η0（Ｐ）〕は、以下のようにして求めた。
測定温度２００℃におけるせん断粘度（η*）の角速度〔ω（rad/秒）〕分散を０．０２５１２≦ω≦１００の範囲で測定した。測定にはレオメトリックス社製ダイナミックストレスレオメーターＳＲ−５０００を用いた。サンプルホルダーは２５ｍｍφのパラレルプレートを用い、サンプル厚みは約２．０ｍｍとした。測定点はω一桁当たり５点とした。歪み量は、測定範囲でのトルクが検出可能で、かつトルクオーバーにならないよう、３〜１０％の範囲で適宜選択した。せん断粘度測定に用いたサンプルは、神藤金属工業所製プレス成形機を用い、予熱温度１９０℃、予熱時間５分間、加熱温度１９０℃、加熱時間２分間、加熱圧力１００ｋｇ重／ｃｍ2、冷却温度２０℃、冷却時間５分間、冷却圧力１００ｋｇ重／ｃｍ2の条件にて、測定サンプルを厚さ２ｍｍにプレス成形することで調製した。
【００９５】
ゼロせん断粘度（η0）は、下記数式（Eq-4）のCarreauモデルを非線形最小二乗法により実測のレオロジー曲線〔せん断粘度（η*）の角速度（ω）分散〕にフィッティングさせることで算出した。
【００９６】
【数１】
2020114908.tif 000002
ここで、λは時間の次元を持つパラメーター、ｎは材料の冪法則係数（power law index）、ａはフィッティングパラメーターを表す。なお、非線形最小二乗法によるフィッティングは下記数式（Eq-5）におけるｄが最小となるよう行われる。
【００９７】
【数２】
2020114908.tif 000003
ここで、ηexp（ω）は実測のせん断粘度、ηcalc（ω）はCarreauモデルより算出したせん断粘度を表す。
【００９８】
［溶融張力］
溶融張力（ＭＴ）は、溶融されたエチレン系重合体を一定速度で延伸したときの応力を測定することにより決定した。測定には東洋精機製作所製、ＭＴ測定機を用いた。測定条件は、樹脂温度１９０℃、溶融時間６分、バレル径９．５５ｍｍφ、押し出し速度１５ｍｍ／分、巻取り速度２４ｍ／分（溶融フィラメントが切れてしまう場合には、巻取り速度を５ｍ／分ずつ低下させる）、ノズル径２．０９５ｍｍφ、ノズル長さ８ｍｍとした。
【００９９】
＜フィルムの分析および評価＞
下記方法により、インフレーションフィルムを作製し、その分析および評価を行った。
［インフレーションフィルムの成形］
実施例等で得られたポリオレフィン系組成物を、５０ｍｍφの押出機とダイ径１００ｍｍφの丸ダイを有するモダン社製単層インフレーション成形機を用いて、以下の条件でインフレーションフィルムに加工した。
フロストライン：３００ｍｍ
樹脂温度：１８０〜２５０℃
引取速度：２０ｍ／分
フィルムサイズ：３２０ｍｍ幅×４０μｍ厚み
【０１００】
［バブルの安定性］
インフレーションフィルムの成形時にバブルの揺れを確認し、以下の基準で評価した（官能試験として判定）。
○：揺れが無い
△：揺れが少ない
×：揺れ易い
【０１０１】
［ヒートシール試験］
上記方法で作製したインフレーションフィルムを１５ｍｍ幅に切断して試験片を得た。
２つの試験片を重ね合わせ、下記条件に従って、ヒートシールを行い、かつヒートシール強度を測定した。ヒートシール強度の測定は、JIS K6854-3：1999/ISO 11339：1993に準じて実施した。５回の測定の平均値を表２に示す。
・ヒートシール条件
片面加熱バーシーラーを使用
ヒートシール圧力：２ｋｇ／ｃｍ2
ヒートシール時間：０．５秒
ヒートシール温度：１５０℃（ランダムポリプロピレン使用時）
１７０℃（ホモポリプロピレン使用時）
シールバーの幅：１０ｍｍ
・ヒートシール強度測定条件
試験片幅：１５ｍｍ
剥離角度：１８０度
剥離速度：３００ｍｍ／分
【０１０２】
［剥離状態の確認試験］
ヒートシール試験を行った試験後サンプルについて、シール剥離状態の目視確認をｎ＝５で行い、以下の基準で評価した（目視試験）。
〇：完全に融着して凝集剥離が起こった。
△：完全に融着してフィルム破壊が起こった（剥離が生じなかった）。
×：５回の測定のうち１回以上においてヒートシール界面で剥離が起こった。
【０１０３】
［フィルムの剛性（弾性率）測定］
ＪＩＳ  Ｋ６７８１に準拠して引張試験を実施し、下記条件にて測定した。
試験片形状    ：ＪＩＳ  Ｋ６７８１
引張速度      ：２００ｍｍ／ｍｉｎ
つかみ具間距離：８０ｍｍ
初期ひずみ速度：２．５／ｍｉｎ（つかみ具間）
【０１０４】
［予備重合触媒成分の製造］
特開２０１７−２５３４０号公報の［触媒調製例ＸＰ−３］、［触媒調製例ＸＰ−１］および［触媒調製例ＸＰ−２］の記載に従って、予備重合触媒成分（ＸＰ−１）、（ＸＰ−２）、（ＸＰ−３）をそれぞれ製造した。
【０１０５】
［製造例１］
内容積１．７ｍ3の流動層型気相重合反応器において、予備重合触媒成分（ＸＰ−１）を用いて、エチレン・１−ヘキセン共重合体の製造を行った。
反応器内のガス組成が表１に示す値になるように、原料ガスなどを供給した。また、予備重合触媒成分（ＸＰ−１）も、表１に示す量で連続的に供給した。さらに、表１に記載のとおり製造条件を設定した。
【０１０６】
重合反応物を、反応器から連続的に抜き出し、乾燥装置にて乾燥し、エチレン系重合体（Ａ１−１）パウダーを得た。
エチレン系重合体（Ａ１−１）パウダーに耐熱安定剤としてスミライザーＧＰ（住友化学株式会社製、登録商標）８５０ｐｐｍを加え、株式会社池貝製２軸異方向４６ｍｍφ押出機を用いて、温度２００℃、スクリュー回転数３００ｒｐｍ、フィーダー回転数３０ｒｐｍの条件で溶融混練し、エチレン系重合体（Ａ１−１）のペレットを得た。得られたエチレン系重合体（Ａ１−１）の物性を表１に示す。
【０１０７】
［製造例２、３］
諸条件を表１に記載のとおり変更したこと以外は製造例１と同様にして、エチレン系重合体（Ａ１−２）および（Ａ１−３）をそれぞれ製造した。得られたエチレン系重合体（Ａ１−２）および（Ａ１−３）の物性を表１に示す。
【０１０８】
表１に、株式会社プライムポリマーより市販されている直鎖状低密度ポリエチレンであるエチレン・１−ヘキセン共重合体（商品名：エボリューＳＰ２１２０）、および旭化成株式会社より市販されている高圧ラジカル重合法によるポリエチレン（商品名：サンテックＬＤ  Ｍ１９２０）の物性を併せて記載する。
【０１０９】
【表１】
2020114908.tif 000004
【０１１０】
［実施例１〜３］
製造例１で製造されたエチレン系重合体（Ａ１−１）のペレットと、ポリプロピレンとして株式会社プライムポリマーより市販されているホモポリプロピレン（商品名：プライムポリプロ Ｆ−３００ＳＰ；ＭＦＲ＝３．０ｇ／１０分）の製品ペレットとを、表２に記載されたブレンド比率でドライブレンドし、得られたポリオレフィン系組成物を用いてインフレーションフィルムの成形を行った。物性評価の結果を表２に示す。
【０１１１】
［実施例４〜６］
製造例１で製造されたエチレン系重合体（Ａ１−１）のペレットと、ポリプロピレンとして株式会社プライムポリマーより市販されているランダムポリプロピレン（商品名：プライムポリプロ Ｆ２３２Ｗ；ＭＦＲ＝２．３ｇ／１０分）の製品ペレットとを、表２に記載されたブレンド比率でドライブレンドし、得られたポリオレフィン系組成物を用いてインフレーションフィルムの成形を行った。物性評価の結果を表２に示す。
【０１１２】
［比較例１〜３］
株式会社プライムポリマーより市販されている直鎖状低密度ポリエチレンであるエチレン・１−ヘキセン共重合体（商品名：エボリューＳＰ２１２０）の製品ペレットと、ポリプロピレンとして株式会社プライムポリマーより市販されているホモポリプロピレン（商品名：プライムポリプロ Ｆ−３００ＳＰ）の製品ペレットとを、表２に記載されたブレンド比率でドライブレンドし、得られたポリオレフィン系組成物を用いてインフレーションフィルムの成形を行った。物性評価の結果を表２に示す。
【０１１３】
［比較例４〜６］
旭化成株式会社より市販されている高圧ラジカル重合法によるポリエチレン（商品名：サンテックＬＤ  Ｍ１９２０）の製品ペレットと、ホモポリプロピレン（商品名：プライムポリプロ Ｆ−３００ＳＰ）またはランダムポリプロピレン（商品名：プライムポリプロ Ｆ２３２Ｗ）の製品ペレットとを、表２に記載されたブレンド比率でドライブレンドし、得られたポリオレフィン系組成物を用いてインフレーションフィルムの成形を行った。物性評価の結果を表２に示す。
【０１１４】
【表２】
2020114908.tif 000005
【０１１５】
比較例１〜３のフィルムは、ヒートシール強度が強く、凝集剥離を伴った易剥離性が実施例のフィルムよりも劣っていた。比較例１〜３によると、ポリプロピレンとＬＬＤＰＥとを含む系においては、分散性の制御を行うことが困難であると推測され、一般的なフィルム成形機では易剥離性の発現をさせられなかったと考えられる。
【０１１６】
比較例４〜６のフィルムは、剛性が高い領域でのみ凝集剥離を伴った易剥離性が発現したが、易剥離性を維持したまま剛性をコントロールすることは実施例のフィルムよりも劣っていた。比較例４〜６で使用したＬＤＰＥは長鎖分岐型ポリマーとして知られているが、実施例のエチレン系重合体（Ａ１−１）とは異なり、要件（III）を満たさないためもともとの材料強度が弱くなるため、剛性を低くするために添加量を多くすると著しくヒートシール強度が弱くなるものと推測される。